(57)【要約】【課題】アクリル樹脂等との相溶性を向上でき、またガスバリア性と相まって耐湿性も向上できる、アルミナにより被覆された窒化ジルコニウム粉末及びその製造方法を提供する。【解決手段】本発明のアルミナにより被覆された窒化ジルコニウム粉末は、その体積抵抗率が１×１０6Ω・ｃｍ以上である。また、窒化ジルコニウム粉末のアルミナによる被覆量は窒化ジルコニウム１００質量％に対して１．５質量％〜９質量％である。更に、アルミナにより被覆された窒化ジルコニウム粉末の等電点は５．７以上である。【選択図】図１
2020158377.tif 000002
【特許請求の範囲】
【請求項１】
アルミナにより被覆された窒化ジルコニウム粉末であって、
体積抵抗率が１×１０6Ω・ｃｍ以上であり、
アルミナによる被覆量が窒化ジルコニウム１００質量％に対して１．５質量％〜９質量％であり、
等電点が５．７以上である
ことを特徴とするアルミナにより被覆された窒化ジルコニウム粉末。
【請求項２】
窒化ジルコニウム粉末を水中で粉砕して窒化ジルコニウムスラリーを調製する工程と、
アルミニウム化合物を溶媒に溶かしてアルミニウム化合物溶液を調製する工程と、
前記窒化ジルコニウムスラリーに前記アルミニウム化合物溶液を窒化ジルコニウム粉末：アルミナが質量比で（１００：１．５）〜（１００：１５）の割合になるように添加する工程と、
前記アルミニウム化合物溶液を添加した窒化ジルコニウムスラリーに酸を添加して窒化ジルコニウムスラリーのｐＨを調整し前記アルミニウム化合物を前記窒化ジルコニウム粉末の表面に析出させて前記アルミニウム化合物により前記窒化ジルコニウム粉末を被覆する工程と、
前記アルミニウム化合物により被覆された前記窒化ジルコニウム粉末を洗浄した後に回収する工程と、
前記回収されかつ前記アルミニウム化合物により被覆された前記窒化ジルコニウム粉末を大気又は窒素雰囲気中で６０℃〜２００℃の温度に１時間〜２４時間保持して焼成することによりアルミナにより被覆された窒化ジルコニウムを得る工程と
を含むアルミナにより被覆された窒化ジルコニウム粉末の製造方法。
【請求項３】
前記アルミニウム化合物が、水酸化アルミニウム、硫酸アルミニウム又はアルミン酸ソーダのいずれかである請求項２記載のアルミナにより被覆された窒化ジルコニウム粉末の製造方法。
【請求項４】
窒化ジルコニウム粉末を溶剤に分散させて窒化ジルコニウムスラリーを調製する工程と、
前記窒化ジルコニウムスラリーに前記アルミネートカップリング材を窒化ジルコニウム粉末：アルミナが質量比で（１００：１．５）〜（１００：１５）の割合になるように添加する工程と、
デカンテーションにより上澄み液を除去して沈殿物を得る工程と、
前記沈殿物を窒素雰囲気中で２００℃〜４００℃の温度に３時間〜２４時間保持して焼成することによりアルミナにより被覆された窒化ジルコニウムを得る工程と
を含むアルミナにより被覆された窒化ジルコニウム粉末の製造方法。
【発明の詳細な説明】
【技術分野】
【０００１】
本発明は、高精細の液晶、有機ＥＬ用ブラックマトリックス、イメージセンサ用遮光材、光学部材用遮光材、遮光フィルタ、ＩＲ（赤外線）カットフィルタ、カバーレイフィルム、電子部材用遮光膜、黒色膜、ＵＶ硬化性接着剤等に用いられる、アルミナにより被覆された窒化ジルコニウム粉末と、この粉末を製造する方法に関するものである。
【背景技術】
【０００２】
従来、粉末母体と、この粉末母体の表面を被覆する厚さ２．５〜１２ｎｍのシリカ膜とを備え、５ＭＰａの圧力で固めた圧粉体の状態での体積抵抗率が１×１０5Ω・ｃｍ以上であり、半導体封止用樹脂化合物に用いられる黒色酸窒化チタン粉末が開示されている（例えば、特許文献１（請求項１、段落［０００７］）参照。）。
【０００３】
このように構成された黒色酸窒化チタン粉末では、粉末母体の表面を厚さ２．５〜１２ｎｍのシリカ膜で被覆し、黒色酸窒化チタン粉末を５ＭＰａの圧力で固めた圧粉体の状態での体積抵抗率が１×１０5Ω・ｃｍ以上と大きいので、黒色酸窒化チタン粉末が高い電気絶縁性及び高いα線の遮蔽性を有する。この結果、黒色酸窒化チタン粉末を半導体素子等の封止用樹脂化合物のフィラーとして用いたとき、半導体素子等の配線ピッチが狭くなっても、このフィラーである黒色酸窒化チタン粉末が配線を短絡せず、また半導体素子等のα線による誤動作であるソフトエラーの発生を抑制できる。
【先行技術文献】
【特許文献】
【０００４】
【特許文献１】特開２０１５−１１７３０２号公報
【発明の概要】
【発明が解決しようとする課題】
【０００５】
しかし、上記従来の特許文献１に示された黒色酸窒化チタン粉末では、酸窒化チタン粉末をシリカ膜で被覆しているため、黒色酸窒化チタン粉末をエタノール等の溶液に分散させたときに、等電点が酸基を有するアクリル樹脂との相性が良くない酸側にあり、酸基を有するアクリル樹脂との相性が良くない不具合があった。
【０００６】
本発明の目的は、アクリル樹脂等との相溶性を向上でき、またガスバリア性と相まって耐湿性も向上できる、アルミナにより被覆された窒化ジルコニウム粉末及びその製造方法を提供することにある。
【課題を解決するための手段】
【０００７】
本発明の第１の観点は、アルミナにより被覆された窒化ジルコニウム粉末であって、体積抵抗率が１×１０6Ω・ｃｍ以上であり、アルミナによる被覆量が窒化ジルコニウム１００質量％に対して１．５質量％〜９質量％であり、等電点が５．７以上であることを特徴とする。
【０００８】
本発明の第２の観点は、窒化ジルコニウム粉末を水中で粉砕して窒化ジルコニウムスラリーを調製する工程と、アルミニウム化合物を溶媒に溶かしてアルミニウム化合物溶液を調製する工程と、窒化ジルコニウムスラリーにアルミニウム化合物溶液を窒化ジルコニウム粉末：アルミナが質量比で（１００：１．５）〜（１００：１５）の割合になるように添加する工程と、アルミニウム化合物溶液を添加した窒化ジルコニウムスラリーに酸を添加して窒化ジルコニウムスラリーのｐＨを調整しアルミニウム化合物を窒化ジルコニウム粉末の表面に析出させてアルミニウム化合物により窒化ジルコニウム粉末を被覆する工程と、アルミニウム化合物により被覆された窒化ジルコニウム粉末を洗浄した後に回収する工程と、この回収されかつアルミニウム化合物により被覆された窒化ジルコニウム粉末を大気又は窒素雰囲気中で６０℃〜２００℃の温度に１時間〜２４時間保持して焼成することによりアルミナにより被覆された窒化ジルコニウムを得る工程とを含むアルミナにより被覆された窒化ジルコニウム粉末の製造方法である。
【０００９】
本発明の第３の観点は、第２の観点に基づく発明であって、更にアルミニウム化合物が、水酸化アルミニウム、硫酸アルミニウム又はアルミン酸ソーダのいずれかであることを特徴とする。
【００１０】
本発明の第４の観点は、窒化ジルコニウム粉末を溶剤に分散させて窒化ジルコニウムスラリーを調製する工程と、窒化ジルコニウムスラリーにアルミネートカップリング材を窒化ジルコニウム粉末：アルミナが質量比で（１００：１．５）〜（１００：１５）の割合になるように添加する工程と、デカンテーションにより上澄み液を除去して沈殿物を得る工程と、この沈殿物を窒素雰囲気中で２００℃〜４００℃の温度に３時間〜２４時間保持して焼成することによりアルミナにより被覆された窒化ジルコニウムを得る工程とを含むアルミナにより被覆された窒化ジルコニウム粉末の製造方法である。
【発明の効果】
【００１１】
本発明の第１の観点のアルミナにより被覆された窒化ジルコニウム粉末では、体積抵抗率が１×１０6Ω・ｃｍ以上であり、アルミナによる被覆量が窒化ジルコニウム１００質量％に対して１．５質量％〜９質量％であり、等電点が５．７以上であるので、アクリル樹脂とのなじみが良く、アルミナ被覆の窒化ジルコニウム粉末（黒色顔料）とアクリル樹脂との相溶性を向上できる。また、窒化ジルコニウム粉末をアルミナにより被覆することにより、ガスバリア性と相まって耐湿性も向上できる。
【００１２】
本発明の第２の観点のアルミナにより被覆された窒化ジルコニウム粉末の製造方法では、アルミニウム化合物溶液を水スラリーに添加した後に、この水スラリーをｐＨ調整することによりアルミニウム化合物を窒化ジルコニウム粉末の表面に析出させ、更にこのアルミニウム化合物が表面に析出した窒化ジルコニウムを洗浄し焼成したので、上記アルミナにより被覆された窒化ジルコニウムを得ることができる。
【００１３】
本発明の第３の観点のアルミナにより被覆された窒化ジルコニウム粉末の製造方法では、アルミニウム化合物が、水酸化アルミニウム、硫酸アルミニウム又はアルミン酸ソーダのいずれかであるので、上記アルミニウム化合物溶液を添加した水スラリーをｐＨ調整することにより、窒化ジルコニウム粉末の表面にアルミニウム化合物を速やかに析出させることができる。
【００１４】
本発明の第４の観点のアルミナにより被覆された窒化ジルコニウム粉末の製造方法では、窒化ジルコニウムを溶剤に分散させて得られた窒化ジルコニウムスラリーに、アルミネートカップリング材を添加し、このアルミネートカップリング材が添加された窒化ジルコニウムスラリーからデカンテーションにより得られた沈殿物を焼成したので、上記アルミナにより被覆された窒化ジルコニウムを得ることができる。
【図面の簡単な説明】
【００１５】
【図１】実施例１のアルミナにより被覆された窒化ジルコニウム粉末（表面がアルミナ膜により被覆された窒化ジルコニウム粉末）を示す透過電子顕微鏡（ＴＥＭ）写真図（５０万倍）である。
【図２】実施例１のアルミナにより被覆された窒化ジルコニウム粉末（表面がアルミナ膜により被覆された窒化ジルコニウム粉末）を示す透過電子顕微鏡（ＴＥＭ）写真図（１００万倍）である。
【発明を実施するための形態】
【００１６】
次に本発明を実施するための形態を図面に基づいて説明する。本発明のアルミナにより被覆された窒化ジルコニウム粉末は、体積抵抗率が１×１０6Ω・ｃｍ以上、好ましくは１×１０7Ω・ｃｍ以上であり、アルミナによる被覆量が窒化ジルコニウム１００質量％に対して１．５質量％〜９質量％、好ましくは３質量％〜７質量％であり、等電点が５．７以上、好ましくは５．８以上である。
【００１７】
ここで、アルミナ被覆の窒化ジルコニウム粉末の体積抵抗率は次のようにして求められる。先ず、上記粉末を圧力容器に入れて５ＭＰａ〜１０ＭＰａで圧縮して圧粉体とし、この圧粉体の抵抗値をデジタルマルチメーターで測定する。そして、得られた抵抗値に対し、圧粉体の厚み及び装置形状と圧粉体の厚みを元に参照される抵抗率補正係数（ＲＣＦ）とを乗ずることで、粉体の体積抵抗率（Ω・ｃｍ）が得られる。上記粉末の体積抵抗率を１×１０6Ω・ｃｍ以上に限定したのは、１×１０6Ω・ｃｍ未満では高温高湿環境において絶縁不良が発生するおそれがあるためである。また、アルミナによる被覆量を窒化ジルコニウム１００質量％に対して１．５質量％〜９質量％の範囲内に限定したのは、１．５質量％未満では等電点が酸側にあり、酸基を有するアクリル樹脂との相性が良くなく、９質量％を超えると着色力が低下してしまうからである。
【００１８】
一方、アルミナ被覆の窒化ジルコニウム粉末の等電点とは、この粉末が分散した分散液の水素イオン濃度（ｐＨ）を変化させたときに、１個の粉末において電荷が全体としてゼロになり、分散液に電圧を印加しても粉末が移動しない水素イオン濃度（ｐＨ）をいう。換言すれば、窒化ジルコニウム粉末のような無機窒化物粉末は、水素イオン濃度（ｐＨ）が変わるとゼータ電位が大きく変化し、ある特定の水素イオン濃度（ｐＨ）で表面電位（ゼータ電位）がゼロとなり、電気泳動を全く示さない等電点を持つ。なお、ゼータ電位とは、分散液中で、ある極性の電荷を持つ粉末の周りに、反対極性の電荷を持つイオンが引き寄せられて形成された電気的二重構造である電気二重層に、液体流動が起こり始めるスベリ面の電位として定義される。このゼータ電位は、例えばＤｉｓｐｅｒｓｉｏｎ  Ｔｅｃｈｎｏｒｏｇｙ社製のゼータ電位計（型式：ＤＴ１２０２）を用いて次のように測定される。本装置はコロイド振動電流法を用いて測定される。上記分散液を容器に入れて一対の電極で挟み、これらの電極に所定の電圧を印加して分散液中の粉末が移動する。その結果、荷電粒子とその周囲のカウンターイオンの分極を生じコロイド振動電位と呼ばれる電場が発生し電流として検出できる。この電流がコロイド振動電流となる。測定されたコロイド振動電流からＳｍｏｌｕｃｈｏｗｓｋｉの式と連結総理論を用いてゼータ電位が求められる。そして、ゼータ電位がゼロになったときのｐＨが上記粉末の等電点である。上記粉末の等電点を５．７以上に限定したのは、アルミナ被覆の窒化ジルコニウム粉末の等電点をアルカリ側に位置させるためである。これにより、アルミナ被覆の窒化ジルコニウム粉末（黒色顔料）が、酸基を有するアクリル樹脂との相性が良くなり、アルミナ被覆の窒化ジルコニウム粉末（黒色顔料）とアクリル樹脂との相溶性が向上し、アルミナ被覆によるバリア性と相まって耐湿性が向上するからである。
【００１９】
一方、上記粉末（黒色顔料）のＬ*値は１３以下であることが好ましく、上記粉末（黒色顔料）のＢＥＴ比表面積は２０ｍ2／ｇ以上であることが好ましい。ここで、アルミナ被覆の窒化ジルコニウム粉末（黒色顔料）のＬ*値とは、ＣＩＥ １９７６ Ｌ*ａ*ｂ*色空間（測定用光源Ｃ：色温度６７７４Ｋ）における明度指数である。上記ＣＩＥ １９７６ Ｌ*ａ*ｂ*色空間は、国際照明委員会（ＣＩＥ）が１９７６年にＣＩＥＸＹＺ表色系を変換し、表色系内の一定距離がどの色の領域でもほぼ知覚的に等歩度の差をもつように定めた色空間である。また明度指数Ｌ*値、ａ*値及びｂ*値は、ＣＩＥ １９７６ Ｌ*ａ*ｂ*色空間内の直交座標系で定められる量であり、次の式（１）〜式（３）で表される。
Ｌ*＝１１６（Ｙ／Ｙ0 ）1/3 −１６                 ……（１）
ａ*＝５００［（Ｘ／Ｘ0 ）1/3 −（Ｙ／Ｙ0 ）1/3］  ……（２）
ｂ*＝２００［（Ｙ／Ｙ0 ）1/3 −（Ｚ／Ｚ0 ）1/3］  ……（３）
但し、Ｘ／Ｘ0，Ｙ／Ｙ0，Ｚ／Ｚ0＞０．００８８５６であり、Ｘ，Ｙ，Ｚは物体色の三刺激値である。また、Ｘ0，Ｙ0，Ｚ0は物体色を照明する光源の三刺激値であり、Ｙ0＝１００に基準化されている。また、アルミナ被覆の窒化ジルコニウム粉末（黒色顔料）の明度指数Ｌ*値は、例えば日本電色工業社製の分光色差計（型式：ＳＥ７７００）を用いて求める。ここで、アルミナ被覆の窒化ジルコニウム粉末（黒色顔料）の明度指数Ｌ*値は１３以下であることが好ましい。Ｌ*値を１３以下に限定したのは、１３を超えると黒色度が不足して黒色顔料として所定の色調が得られないからである。
【００２０】
一方、ＢＥＴ比表面積は、例えば柴田科学社製の比表面積測定装置（型式：ＳＡ１１００）を用いて、上記粉末（黒色顔料）の表面に、吸着占有面積の分かったガス分子（例えば、窒素ガス等）を吸着させ、その吸着量から求められる。但し、粉末（黒色顔料）の表面に吸着したガス分子が１層目の吸着から多層吸着に移行する過程の情報に対して、ＢＥＴの式（一定温度で吸着平衡状態であるとき、吸着平衡圧とこの圧力での吸着量との関係を示す式）を適用することにより、１層だけのガス分子の量が測定され、正確な比表面積を測定できるようになっている。ここで、上記粉末（黒色顔料）のＢＥＴ比表面積の好ましい範囲を２０ｍ2／ｇ以上に限定したのは、２０ｍ2／ｇ未満では着色力（発色力）が低下してしまうからである。
【００２１】
このように構成されたアルミナにより被覆された窒化ジルコニウム粉末を製造するには次の２つの方法がある。
＜第１の製造方法＞
先ず、窒化ジルコニウム粉末を作製する。具体的には、二酸化ジルコニウム粉末又はシリカがコーティングされた二酸化ジルコニウム粉末と、金属マグネシウム粉末と、窒化マグネシウム粉末とを、金属マグネシウムが二酸化ジルコニウムの２．０〜６．０倍モルの割合になるように、かつ窒化マグネシウムが二酸化ジルコニウムの０．３〜３．０倍モルの割合になるように、混合して混合物を得る。そして、この混合物を窒素ガス単体、又は窒素ガスと水素ガスの混合ガス、又は窒素ガスとアンモニアガスの混合ガスの雰囲気下、６５０〜９００℃の温度で焼成することにより、二酸化ジルコニウム粉末を還元して、窒化ジルコニウム粉末を作製する。
【００２２】
ここで、金属マグネシウムを二酸化ジルコニウムの２．０〜６．０倍モルの範囲内に限定したのは、２．０倍モル未満では、二酸化ジルコニウムの還元力が不足し、６．０倍モルを超えると、過剰な金属マグネシウムにより反応温度が急激に上昇し、粉末の粒成長を引き起こすおそれがあるとともに不経済となるからである。また、窒化マグネシウムを二酸化ジルコニウムの０．３〜３．０倍モルの範囲内に限定したのは、０．３倍モル未満では窒化ジルコニウム粉末の焼結防止にならず、３．０倍モルを超えると、焼成後の酸洗浄時に要する酸性溶液の使用量が増加する不具合がある。
【００２３】
次いで、上記窒化ジルコニウム粉末を水中で粉砕して窒化ジルコニウムスラリーを調製した後に、アルミニウム化合物を溶媒に溶かしてアルミニウム化合物溶液を調製する。ここで、アルミニウム化合物としては、水酸化アルミニウム、硫酸アルミニウム、アルミン酸ソーダが挙げられ、水酸化アルミニウムは塩酸や苛性ソーダ等の酸又はアルカリ溶媒に溶かし、硫酸アルミニウムは水やアルコール等の溶媒に溶かし、アルミン酸ソーダは水やアルコール等の溶媒に溶かして用いられる。そして、窒化ジルコニウムスラリーにアルミニウム化合物溶液を窒化ジルコニウム粉末：アルミナが質量比で（１００：１．５）〜（１００：１５）、好ましくは（１００：２）〜（１００：１０）の割合になるように添加する。ここで、窒化ジルコニウム粉末：アルミナを質量比で（１００：１．５）〜（１００：１５）の範囲内に限定したのは、上記範囲外では十分な絶縁性が得られないか、或いは遮光性が不足するからである。
【００２４】
次に、アルミニウム化合物溶液を添加した窒化ジルコニウムスラリーに酸を添加して窒化ジルコニウムスラリーのｐＨを調整しアルミニウム化合物を窒化ジルコニウム粉末の表面に析出させてアルミニウム化合物により窒化ジルコニウム粉末を被覆する。そして、アルミニウム化合物により被覆された窒化ジルコニウム粉末を洗浄した後に回収する。更に、この回収されかつアルミニウム化合物により被覆された窒化ジルコニウム粉末を大気又は窒素雰囲気中で６０℃〜２００℃の温度に１時間〜２４時間保持して焼成することによりアルミナにより被覆された窒化ジルコニウムを得る。ここで、上記粉末の焼成温度を６０℃〜２００℃の範囲内に限定したのは、６０℃未満では水分が残留して絶縁性が不足し、２００℃を超えるとアルミナの粒成長が起こりアルミナによる窒化ジルコニウム粉末の被覆率が低下するからである。また、上記粉末の焼成時間を１時間〜２４時間の範囲内に減定位したのは、１時間未満では乾燥が不十分であり、２４時間を超えると経済的に好ましくないからである。
【００２５】
＜第２の製造方法＞
先ず、上記第１の製造方法と同様の方法で窒化ジルコニウム粉末を作製する。次いで、この窒化ジルコニウム粉末を溶剤に分散させて窒化ジルコニウムスラリーを調製する。溶剤としては、イソプロパノール（ＩＰＡ）、酢酸ブチル（ＢＡ）、メチルエチルケトン（ＭＥＫ）等が挙げられる。次に、窒化ジルコニウムスラリーにアルミネートカップリング材を窒化ジルコニウム粉末：アルミナが質量比で（１００：１．５）〜（１００：１５）の割合になるように添加する。ここで、窒化ジルコニウム粉末：アルミナを質量比で（１００：１．５）〜（１００：１５）の範囲内に限定したのは、上記第１の製造方法と同じ理由に基づく。更に、デカンテーションにより上澄み液を除去して沈殿物を得た後、この沈殿物を窒素雰囲気中で２００℃〜４００℃の温度に３時間〜２４時間保持して焼成することによりアルミナにより被覆された窒化ジルコニウムを得る。ここで、上記粉末の焼成温度を２００℃〜４００℃の範囲内に限定したのは、２００℃未満では有機物の残留量が多くアルミナによる窒化ジルコニウム粉末の被覆強度が不十分になり、４００℃を超えると酸化アルミニウムの粒成長が起こるためである。また、上記粉末の焼成時間を３時間〜２４時間の範囲内に減定位したのは、上記第１の製造方法と同じ理由に基づく。
【００２６】
このように製造されたアルミナ被覆の窒化ジルコニウム粉末では、等電点が５．７以上であるので、アクリル樹脂とのなじみが良く、アルミナ被覆の窒化ジルコニウム粉末（黒色顔料）とアクリル樹脂との相溶性を向上できる。また、窒化ジルコニウム粉末をアルミナにより被覆することにより、ガスバリア性と相まって耐湿性も向上できる。
【００２７】
なお、上記アルミナ被覆の窒化ジルコニウム粉末を用いて次の方法で塗膜を形成することができる。先ず、アミン系分散剤を添加して、プロピレングリコールモノメチルエーテルアセテート（ＰＧＭ−ＡＣ）、ジエチルケトン、酢酸ブチル等の溶剤中で分散処理を行って分散液を調製する。次に、この分散液にアクリル樹脂を、質量比で黒色顔料：樹脂＝（１０：９０）〜（８０：２０）となる割合で添加し混合して黒色組成物を調製する。更に、この黒色組成物をガラス基板、ポリエチレンテレフタレート（ＰＥＴ）基板、ポリカーボネート（ＰＣ）基板等の上にスピンコートし、６０℃〜２５０℃の温度に１分間〜６０分間保持することにより、厚さ０．５μｍ〜１０μｍの乾燥した塗膜を得られる。なお、樹脂基板の上に成膜する場合は、高温での焼成ができないため、光開始剤、反応性モノマーを加えたＵＶ硬化を使用することもできる。
【実施例】
【００２８】
次に本発明の実施例を比較例とともに詳しく説明する。
【００２９】
＜実施例１＞
ＢＥＴ法により測定される比表面積から算出される平均一次粒径が５０ｎｍの単斜晶系二酸化ジルコニウム粉末７．４ｇに、平均一次粒径が１５０μｍの金属マグネシウム粉末７．３ｇと平均一次粒径が２００ｎｍの窒化マグネシウム粉末３．０ｇを添加し、石英製ガラス管に黒鉛のボートを内装した反応装置により均一に混合した。このとき金属マグネシウムの添加量は二酸化ジルコニウムの５．０倍モル、窒化マグネシウムの添加量は二酸化ジルコニウムの０．５倍モルであった。この混合物を窒素ガスの雰囲気下、７００℃の温度で６０分間焼成して焼成物を得た。この焼成物を、１リットルの水に分散し、１７．５％塩酸を徐々に添加して、ｐＨを１以上で、温度を１００℃以下に保ちながら洗浄した後、２．５％アンモニア水にてｐＨ７〜８に調整し、濾過した。その濾過固形分を水中に４００ｇ／リットルに再分散し、もう一度、前記と同様に酸洗浄、アンモニア水でのｐＨ調整をした後、濾過した。このように酸洗浄−アンモニア水によるｐＨ調整を２回繰り返した後、濾過物をイオン交換水に固形分換算で５００ｇ／リットルで分散させ、６０℃での加熱撹拌とｐＨ７への調整をした後、吸引濾過装置で濾過し、更に等量のイオン交換水で洗浄し、設定温度；１２０℃の熱風乾燥機にて乾燥することにより、窒化ジルコニウム粉末を得た。
【００３０】
上記窒化ジルコニウムを水中でビーズミル（直径０．３ｍｍのジルコニアビーズ使用）により粉砕することにより、平均粒径３０ｎｍの窒化ジルコニウム粉末を得た。この粉砕した窒化ジルコニウムスラリー（窒化ジルコニウム粉末（黒色顔料）濃度１０％）に、５％水酸化アルミニウム溶液（水酸化アルミニウムを苛性ソーダに溶かした溶液）を窒化ジルコニウム１００質量％に対してＡｌ2Ｏ3が５質量％になるように添加した。このときのスラリーのｐＨは１０であった。次に、ｐＨが５になるまで上記スラリーに１７．５％塩酸を滴下した。これにより、水酸化アルミニウムが窒化ジルコニウム表面に析出した。このスラリーについてデカンテーションを数回行って洗浄した後、濾過してケーク（濾材の表面に堆積したカス）を回収した。得られたケークを窒素雰囲気下で３００℃の温度に１時間保持して焼成することにより、アルミナにより被覆された窒化ジルコニウム粉末を得た。このアルミナ被覆の窒化ジルコニウム粉末を実施例１とした。図１の５０万倍の写真図及び図２の１００万倍の写真図から明らかなように、窒化ジルコニウム粉末はアルミナ膜により被覆されていた。なお、窒化ジルコニウム粉末を被覆するアルミナの含有量（被覆量）は、誘導結合プラズマ発光分光分析（島津製作所社製のＩＣＰ発光分析装置：ＩＣＰＳ−７５１０）により測定した。
【００３１】
＜実施例２〜５及び比較例１〜４＞
実施例２〜５及び比較例１〜４の窒化ジルコニウム粉末のアルミナ被覆量（比較例１：被覆なし、比較例４：シリカ被覆量）は、表１に示すようにそれぞれ配合した。なお、表１に示した配合以外は、実施例１と同様にして、アルミナ被覆の窒化ジルコニウム粉末（比較例１：被覆なしの窒化ジルコニウム粉末、比較例４：シリカ被覆の窒化ジルコニウム粉末）を作製した。
【００３２】
＜比較試験１＞
実施例１〜５及び比較例１〜４の各粉末について、体積抵抗率、等電点、Ｌ*値及びＢＥＴ比表面積をそれぞれ測定した。
（１）  粉末の体積抵抗率
上記粉末６．０ｇを圧力容器に入れて９．８ＭＰａで圧縮して圧粉体とし、この圧粉体の抵抗値をデジタルマルチメーターで測定した。そして、得られた抵抗値に対し、圧粉体の厚み及び装置形状と圧粉体の厚みを元に参照される抵抗率補正係数（ＲＣＦ）とを乗ずることで、粉体の体積抵抗率（Ω・ｃｍ）を得た。この体積抵抗率を粉末の体積抵抗率（Ω・ｃｍ）とした。その結果を表１に示す。
（２）  粉末の等電点
上記粉末を水に分散し、この分散液に１Ｎ（１モル／リットル）のＨＣｌを添加して分散液のｐＨを変化させ、Ｄｉｓｐｅｒｓｉｏｎ  Ｔｅｃｈｎｏｌｏｇｙ社製のゼータ電位計（型式：ＤＴ１２０２）を用いてゼータ電位の変化を測定した。そして、ゼータ電位がゼロになったときのｐＨを粉末の等電点とした。その結果を表１に示す。
（３）  粉末のＬ*値
上記粉末の明度指数Ｌ*値は、日本電色工業社製の分光色差計（型式：ＳＥ７７００）を用いて求めた。その結果を表１に示す。
（４）  粉末のＢＥＴ比表面積
上記粉末のＢＥＴ比表面積は、柴田科学社製の比表面積測定装置（型式：ＳＡ１１００）を用いて測定した。その結果を表１に示す。
【００３３】
＜比較試験２＞
実施例１〜５及び比較例１〜４の各粉末について、アミン系分散剤を添加して、プロピレングリコールモノメチルエーテルアセテート（ＰＧＭ−Ａｃ）溶剤中で分散処理を行って分散液を調製した。この分散液にアクリル樹脂を、質量比で黒色顔料：樹脂＝５：５となる割合で添加し混合して黒色組成物を調製した。この黒色組成物をガラス基板上にスピンコートし、２５０℃の温度に３０分間保持することにより厚さ１μｍの乾燥した塗膜を得た。これらの塗膜の黒色度及び体積抵抗率をそれぞれ測定した。
（ａ）  塗膜の黒色度
塗膜の黒色度は上記塗膜の可視光（中心波長６５０ｎｍ）のＯＤ値により評価した。具体的には、上記塗膜に入射する光量Ｉ0と、上記塗膜を透過した光量Ｉとをマクベス社製の品名Ｄ２００の濃度計（densitometer）を用いてそれぞれ測定し、上記入射光量Ｉ0と透過光量Ｉを次の式（４）に代入してＯＤ値を算出した。
ＯＤ値＝−log10(Ｉ／Ｉ0）      …………（４）
その結果を表１に示す。そして、表１において、可視光の６５０ｎｍのＯＤ値が２．５以上であった塗膜を「良好」とし、可視光の６５０ｎｍのＯＤ値が２．５未満であった塗膜を「不良」とした。
（ｂ）  塗膜の体積抵抗率
塗膜の体積抵抗率は、この塗膜の作製直後（初期）と、温度８０℃かつ湿度８０％の雰囲気中に１０００時間保持した後（加熱加湿後）にそれぞれ測定した。上記塗膜の初期及び加熱加湿後の体積抵抗率（Ω・ｃｍ）は、三菱化学アナリテック社製の抵抗率計（ハイレスタ（商標名）、型番：ＭＣＰ−ＨＴ４５０）を用いて測定した。その結果を表１に示す。
【００３４】
【表１】
2020158377.tif 000003
【００３５】
＜評価＞
表１から明らかなように、アルミナで被覆しなかった比較例１の窒化ジルコニウム粉末では、ＢＥＴ比表面積が６０．６ｍ2／ｇと好ましい範囲（２０ｍ2／ｇ以上）内であり、Ｌ*値が１１．２と好ましい範囲（１３以下）内であったけれども、体積抵抗率が１．８０×１０5Ω・ｃｍと適切な範囲（１×１０6Ω・ｃｍ以上）より小さく、等電点が５．５と適切な範囲（５．７以上）より低かった。
【００３６】
アルミナ被覆量が１．０質量％と適切な範囲（１．５質量％〜９質量％）より少なかった比較例２の窒化ジルコニウム粉末では、ＢＥＴ比表面積が５０．２ｍ2／ｇと好ましい範囲（２０ｍ2／ｇ以上）内であり、Ｌ*値が１０．９と好ましい範囲（１３以下）内であったけれども、体積抵抗率が７．１０×１０5Ω・ｃｍと適切な範囲（１×１０6Ω・ｃｍ以上）より小さく、等電点が５．６と適切な範囲（５．７以上）より低かった。
【００３７】
アルミナ被覆量が１０質量％と適切な範囲（１．５質量％〜９質量％）より多かった比較例３の窒化ジルコニウム粉末では、体積抵抗率が１．２０×１０9Ω・ｃｍと適切な範囲（１×１０6Ω・ｃｍ以上）内であり、ＢＥＴ比表面積が８０．０ｍ2／ｇと好ましい範囲（２０ｍ2／ｇ以上）内であり、等電点が８．０と適切な範囲（５．７以上）内にあったけれども、Ｌ*値が１３．１と好ましい範囲（１３以下）より高かった。
【００３８】
これらに対し、アルミナ被覆量が１．５質量％〜９．０質量％と適切な範囲（１．５質量％〜９質量％）内であった実施例１〜５の窒化ジルコニウム粉末では、体積抵抗率が２．１９×１０7Ω・ｃｍ〜４．８０×１０8Ω・ｃｍと適切な範囲（１×１０6Ω・ｃｍ以上）内であり、等電点が５．８〜７．８と適切な範囲（５．７以上）内にあり、Ｌ*値が１１．０〜１２．５と好ましい範囲（１３以下）内にあり、ＢＥＴ比表面積が５４．６ｍ2／ｇ〜７５．０ｍ2／ｇと好ましい範囲（２０ｍ2／ｇ以上）内であった。
【００３９】
一方、アルミナで被覆しなかった比較例１の塗膜では、塗膜の黒色度は良好であったけれども、塗膜の加熱加湿後の体積抵抗率は１×１０3Ω・ｃｍ未満と耐湿性が低下した。
【００４０】
アルミナ被覆量が１．０質量％と適切な範囲（１．５質量％〜９質量％）より少なかった比較例２の塗膜では、塗膜の黒色度は良好であったけれども、塗膜の加熱加湿後の体積抵抗率は１×１０6Ω・ｃｍ未満と耐湿性が低下した。
【００４１】
アルミナ被覆量が１０質量％と適切な範囲（１．５質量％〜９質量％）より多かった比較例３の塗膜では、塗膜の加熱加湿後の体積抵抗率は１×１０8Ω・ｃｍより大きく良好であったけれども、塗膜の黒色度が不良であった。
【００４２】
これらに対し、アルミナ被覆量が１．５質量％〜９．０質量％と適切な範囲（１．５質量％〜９質量％）内であった実施例１〜５の塗膜では、塗膜の黒色度がいずれも良好であり、塗膜の加熱加湿後の体積抵抗率が１×１０8Ω・ｃｍより大きく耐湿性も良好であった。
【産業上の利用可能性】
【００４３】
本発明のアルミナにより被覆された窒化ジルコニウム粉末は、高精細の液晶、有機ＥＬ用ブラックマトリックス、イメージセンサ用遮光材、光学部材用遮光材、遮光フィルタ、ＩＲ（赤外線）カットフィルタ、カバーレイフィルム、電子部材用遮光膜、黒色膜、ＵＶ硬化性接着剤等に利用できる。
【図１】
2020158377.tif 000004
【図２】
2020158377.tif 000005
【手続補正書】
【提出日】令和2年3月6日(2020.3.6)
【手続補正１】
【補正対象書類名】明細書
【補正対象項目名】００２１
【補正方法】変更
【補正の内容】
【００２１】
このように構成されたアルミナにより被覆された窒化ジルコニウム粉末を製造するには次の２つの方法がある。
＜第１の製造方法＞
先ず、窒化ジルコニウム粉末を作製する。具体的には、二酸化ジルコニウム粉末又はシリカがコーティングされた二酸化ジルコニウム粉末と、金属マグネシウム粉末と、窒化マグネシウム粉末とを、金属マグネシウムが二酸化ジルコニウムの２．０倍モル〜６．０倍モルの割合になるように、かつ窒化マグネシウムが二酸化ジルコニウムの０．３倍モル〜３．０倍モルの割合になるように、混合して混合物を得る。そして、この混合物を窒素ガス単体、又は窒素ガスと水素ガスの混合ガス、又は窒素ガスとアンモニアガスの混合ガスの雰囲気下、６５０℃〜９００℃の温度で焼成することにより、二酸化ジルコニウム粉末を還元して、窒化ジルコニウム粉末を作製する。
【手続補正２】
【補正対象書類名】明細書
【補正対象項目名】００２２
【補正方法】変更
【補正の内容】
【００２２】
ここで、金属マグネシウムを二酸化ジルコニウムの２．０倍モル〜６．０倍モルの範囲内に限定したのは、２．０倍モル未満では、二酸化ジルコニウムの還元力が不足し、６．０倍モルを超えると、過剰な金属マグネシウムにより反応温度が急激に上昇し、粉末の粒成長を引き起こすおそれがあるとともに不経済となるからである。また、窒化マグネシウムを二酸化ジルコニウムの０．３倍モル〜３．０倍モルの範囲内に限定したのは、０．３倍モル未満では窒化ジルコニウム粉末の焼結防止にならず、３．０倍モルを超えると、焼成後の酸洗浄時に要する酸性溶液の使用量が増加する不具合がある。
【手続補正３】
【補正対象書類名】明細書
【補正対象項目名】００３１
【補正方法】変更
【補正の内容】
【００３１】
＜実施例２〜５及び比較例１〜４＞
実施例２〜５及び比較例１〜４の窒化ジルコニウム粉末のアルミナ被覆量（比較例１：被覆なし、比較例４：シリカ被覆量）が、表１に示す値になるように各原料をそれぞれ配合した。なお、表１に示したアルミナ被覆量以外は、実施例１と同様にして、アルミナ被覆の窒化ジルコニウム粉末（比較例１：被覆なしの窒化ジルコニウム粉末、比較例４：シリカ被覆の窒化ジルコニウム粉末）を作製した。
【手続補正４】
【補正対象書類名】明細書
【補正対象項目名】００３７
【補正方法】変更
【補正の内容】
【００３７】
アルミナ被覆量が１０質量％と適切な範囲（１．５質量％〜９質量％）より多かった比較例３の窒化ジルコニウム粉末では、体積抵抗率が１．２０×１０9Ω・ｃｍと適切な範囲（１×１０6Ω・ｃｍ以上）内であり、ＢＥＴ比表面積が８０．０ｍ2／ｇと好ましい範囲（２０ｍ2／ｇ以上）内であり、等電点が８．０と適切な範囲（５．７以上）内にあったけれども、Ｌ*値が１３．１と好ましい範囲（１３以下）より高かった。また、被覆量が５．０質量％と適切な範囲（１．５質量％〜９質量％）内であったけれども、アルミナではなくシリカで被覆された比較例４の窒化ジルコニウム粉末では、体積抵抗率が６．００×１０7Ω・ｃｍと適切な範囲（１×１０6Ω・ｃｍ以上）内であり、ＢＥＴ比表面積が６０．０ｍ2／ｇと好ましい範囲（２０ｍ2／ｇ以上）内であり、Ｌ*値が１１．５と好ましい範囲（１３以下）内にあったけれども、等電点が３．５と適切な範囲（５．７以上）より低かった。
【手続補正５】
【補正対象書類名】明細書
【補正対象項目名】００４１
【補正方法】変更
【補正の内容】
【００４１】
アルミナ被覆量が１０質量％と適切な範囲（１．５質量％〜９質量％）より多かった比較例３の塗膜では、塗膜の加熱加湿後の体積抵抗率は１×１０8Ω・ｃｍより大きく良好であったけれども、塗膜の黒色度が不良であった。また、被覆量が５．０質量％と適切な範囲（１．５質量％〜９質量％）内であったけれども、アルミナではなくシリカで被覆された窒化ジルコニウム粉末を用いた比較例４の塗膜では、塗膜の黒色度は良好であったけれども、塗膜の加熱加湿後の体積抵抗率は１×１０4Ω・ｃｍ未満と耐湿性が低下した。